(57)【特許請求の範囲】
【請求項１】
弾性を有する芯糸に紡績糸を巻き付けた主糸に、可溶性繊維からなる補助糸を、前記紡績糸の巻き付け方向とは逆方向に巻き付けて、主糸の表面を前記補助糸で被覆したこと、前記補助糸の主糸への巻き付け回数が５００ｔ／ｍ以上であること、及び前記補助糸が、式１で表されるカバーリング係数ＣＦが５０００以上となるような条件で、主糸に巻き付けられていることを特徴とするストレッチ・レース用の糸。
【式１】
0004014181.tif 000004
【請求項２】
前記補助糸が、ポリエステル系共重合体からなるアルカリ性溶媒可溶性の糸またはポリビニルアルコール系ポリマーからなる水可溶性の糸である請求項１に記載おストレッチ・レース用の糸。
【請求項３】
請求項１又は２に記載のストレッチ・レース用の糸を弾性糸と共にラッシェル編機で交編してレース基布を形成した後、該レース基布を、前記補助糸の可溶性溶媒に浸して、前記補助糸を溶解除去することを特徴とするストレッチ・レースの製造方法。
【請求項４】
前記溶媒が水酸化ナトリウム溶液または水である請求項３に記載のストレッチ・レースの製造方法。
【発明の詳細な説明】
【０００１】
【発明の属する技術分野】
この発明は、風合のよいストレッチ・レース（伸縮性あるレース）を製造するための糸と、該糸を使用したストレッチ・レースの製造方法に関する。
【０００２】
【従来の技術】
通常、ストレッチ・レースは、綿糸を柄糸に使用し、この綿糸をポリウレタン弾性繊維などの弾性糸とともにラッシェル編機で交編する方法で製造されるが、この方法で製造されたストレッチ・レースは、柄糸に使用した綿糸が伸び難く、弾性糸の弾性が綿糸によって損なわれるため、できあがったレースの伸縮に限界があり、十分なストレッチ性を有する品質のよい製品を得ることは困難であった。
【０００３】
また、ラッシェル編機に綿糸を使用すると、綿糸表面の羽毛立ちにより風綿とよばれる綿屑が発生して、編針間で目詰まりを起こし易く、このため、実開平６−２０４８３号公報に記載されているように、綿糸の表面をナイロンやポリエステル系の糸でカバーした糸を使用して、風綿の発生を押さえることが必要とされていた。
【０００４】
しかし、このような糸で、風綿の発生を確実に押さえるまで綿糸の表面をしっかりカバーすると、同時に綿糸そのものの風合を損なうので、そのカバー（巻きつけ被覆）の程度に限界がある。このため、かかる方法では、風綿の発生を十分に押さえることができず、生産効率が悪くなるという問題があった。
【０００５】
【発明が解決しようとする課題】
本発明は、風綿を発生することなく、伸縮性及び風合に優れたストレッチ・レースの製造を可能とするストレッチ・レース用の糸、及びそれを使用した生産効率のよいストレッチ・レースの製造方法を提供することを課題とする。
【０００６】
【課題を解決するための手段】
本発明では、弾性を有する芯糸に紡績糸を巻き付けた主糸に、可溶性繊維からなる補助糸を前記紡績糸の捲回方向とは逆方向に巻き付けて、主糸の表面を前記補助糸で被覆した糸をストレッチ・レース用の糸とすることにより、上記課題を解決した。
【０００７】
このような糸は、芯糸によって主糸全体に弾性が付与されるので、弾性糸と共にラッシエル編機で交編しても、弾性糸の弾性が損なわれず、また、主糸を被覆する補助糸が可溶であるため、交編後、この補助糸を適当な溶媒で溶解除去することにより、補助糸によって押さえられていた紡績糸の羽毛立ちを表出させて風合のよい製品を得ることができる。従って、主糸は表面を構成する紡績糸による風綿が発生しないように補助糸でしっかりカバーできる。
【０００８】
このような糸を使用したストレッチ・レースは、該糸（弾性を有する芯糸に紡績糸を巻き付けた主糸に、可溶性繊維からなるフィラメント状の補助糸を前記紡績糸の捲回方向とは逆方向に巻き付けて、主糸の表面を前記補助糸で被覆した糸）を弾性糸と共にラッシェル編機で交編してレース基布を形成した後、該レース基布を、補助糸の可溶性溶媒に浸して、補助糸を溶解するという方法で、効率よく製造できる。
【０００９】
なお、本発明のストレッチ・レース用の糸の主糸を構成する芯糸としては、弾性糸として市販される糸がいずれも使用でき、通常、ポリウレタン系合成繊維等のゴム弾性ある糸を使用するのが好ましい。また、それに巻きつける紡績糸としては、天然繊維及び化学繊維のいずれが使用されてもよいが、通常、綿等のセルロース系繊維を使用するのが好ましい。
【００１０】
次に、主糸に巻きつける補助糸を構成する可溶性繊維としては、主糸を溶解しない溶媒に可溶である繊維成分であれば、どのようなものでも使用可能であるが、一般に、アルカリ性溶媒に可溶であるポリエステル系共重合体からなる合成繊維又は水に可溶であるポリビニルアルコール系繊維を使用するのが好ましい。
【００１１】
なお、上記ポリエステル系共重合体の代表的なものは、ポリエチレンテレフタレート成分にポリエチレングリコールを共重合したブロックポリエーテルポリエステルがある。この場合、ポリエチレンテレフタレート成分に共重合させるポリエチレングリコールは５〜５０モル重量％程度であるのが好ましく、スルホイソフタル酸等の第三成分を含有してもよい。
【００１２】
かかる補助糸の主糸への巻き付けは、主糸を伸長した状態でなされるものであり、通常、その巻き付け回数（主糸を伸長した状態での巻き付け回数）を約５００ｔ／ｍ以上とすることにより、糸の表面を実質的にフィラメント状とし、風綿の発生を十分に押さえることが可能となる。この巻き付け回数は、６００ｔ／ｍ以上、特に７００〜１１００ｔ／ｍ程度であるのが好ましい。なお、補助糸の単糸繊度は特に限定されないが、3.２ｄ以下、特に2.８ｄ以下であるのが好ましい。
【００１３】
更に、補助糸は、式１で表されるカバーリング係数ＣＦが５０００以上となるような条件で主糸に巻き付けられるのがよく、特に７０００以上であるのが好ましい。
【００１４】
【式１】
0004014181.tif 000002
【００１５】
本発明の糸は、紡績糸を弾性を有する芯糸の周囲に一方向に巻き付けたものを主糸とし、この主糸に可溶性の補助糸を巻き付けたものであり、主糸は芯糸の存在によって長さ方向に伸縮可能であるので、補助糸は、主糸を長さ方向に引っ張った状態で巻き付けるのがよい。その結果、主糸表面の紡績糸による毛羽立ち完全に押さ、また弾性をも制限できる。
【００１６】
従って、かかる糸は、通常のフィラメント糸等と同様、弾性糸（ポリウレタン弾性糸及びその他のゴム弾性糸等）と、ラッシェル編機で容易に交編でき、実質的に風綿を生じることなく、安定して、品質のよいレース基布の製造が可能となる。このレース基布は、その後、補助糸の可溶性溶媒に浸漬することによって、補助糸を溶解除去し、主糸周囲の紡績糸の毛羽立ち、風合をそのまま復元でき、同時に主糸の弾性をも復元できる。
【００１７】
このようにして製造されたストレッチ・レースは、芯糸によって主糸全体に弾性が付与されるので、交編された弾性糸の弾性が損なわれず、非常に伸縮性に優れたものとなり、同時に、全体に紡績糸によるソフトな風合を有するものとなる。
【００１８】
なお、可溶性繊維からなる補助糸としてポリエステル系共重合体繊維を使用した場合には、通常、レース基布を、３〜４％程度の水酸化ナトリウム溶液に、１０〜２０分程度浸漬することによって、補助糸を溶解除去でき、また補助糸としてポリビニルアルコール系繊維からなるものを使用した場合には、６０〜７０℃程度の水に浸漬して補助糸を溶解除去するのがよい。
【００１９】
更に、補助糸を溶解除去した後、レース基布に染色その他の仕上げ加工を施して、より実用性あるストレッチ・レースに仕上げることができる。
【００２０】
【発明の実施の形態】
次に、本発明を実施例に従って更に詳しく説明する。
実施例
芯糸（２０ｄ／２ｆのウレタン繊維）を３倍に伸長した状態で、紡績糸（綿のコーマ糸Ｓ撚２０Ｓ／１）を該紡績糸の撚り方向と同方向に７４３Ｔ／Ｍ巻き付けたカバリング糸（ＣＳＹ２０／２０／１）を主糸とし、この主糸（カバリング糸）に、ポリエチレングリコール及びスルホイソフタル酸を共重合せしめたポリエステル系共重合体からなる補助糸を、片岡社製のダブル・カバーリングマシン（ＳＲ−１９０）を使って種々の巻き付け回数にて、Ｚ方向に巻き付けた。
得られた製品の糸切れ性（１８０ｍ走らせた時の糸切れ回数）及びガイド・ニードル‐１本テンション部分での風綿（綿屑）の発生状況を評価した結果を表１に示す。
【００２１】
【表１】
0004014181.tif 000003
【００２２】
【発明の効果】
本発明のストレッチ・レース用の糸は、弾性ある芯糸と毛羽立つ紡績糸からなる主糸を使用するものであるが、該主糸の周囲をフィラメント状の補助糸で被覆しているため、糸の表面がフィラメント糸のように滑らかになり、風綿による編針間の目詰まりを確実に防止でき、弾性糸との交編が容易となる。
なお、補助糸の存在によって、製編時の糸の外径も小さくなり、ゲージの細かな編針での製編も可能となる。
また、主糸に設けた芯糸が撚糸全体に弾性を付与するので、弾性糸と交編しても弾性が損なわれず、できあがったストレッチ・レースが伸縮性に優れたものとなる。
更に、補助糸を溶解除去することによって、綿糸のソフトな風合いを出すことができるので、非常に風合のよいストレッチ・レースを得ることができる。